(57)【要約】    相乗的難燃剤組み合わせは、（ａ）式2009511665.tif 000063（式中、Ｍｄ＋は金属イオンまたはオニウムイオンであり；ｄはＭの種類及びその酸化状態により１、２、３または４であり；Ｒ１およびＲ２はそれぞれ独立してＣ１−Ｃ１８ヒドロカルビルであり；ｍおよびｎはそれぞれ独立して０または１である）を有するリン塩；および（ｂ）トリヒドロカルビルホスフィン、トリヒドロカルビルホスフィンオキシド、およびそれらの組み合わせから選択されるホスフィン化合物を含む。難燃剤組み合わせを用いるポリマー組成物について記載する。
2009511665.tif 000002
【特許請求の範囲】
【請求項１】
（ａ）熱可塑性樹脂または熱硬化性樹脂；および
（ｂ）（ｂ１）式
【化１】
2009511665.tif 000055
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および
（ｂ２）トリヒドロカルビルホスフィン、トリヒドロカルビルホスフィンオキシド、およびそれらの組み合わせから選択されるホスフィン化合物
を含む難燃剤
を含む組成物。
【請求項２】
組成物が熱可塑性樹脂を含み、熱可塑性樹脂が、ポリ（アリーレンエーテル）、ポリ（アリーレンスルフィド）、ポリアミド、ポリスチレン、ポリオレフィン、ポリエステル、ポリカーボネート、ポリ（スチレン−コ−アクリロニトリル）、ポリ（アクリロニトリル−コ−ブタジエン−コ−スチレン）、ポリ（スチレン−コ−無水マレイン酸）、ポリ（アクリロニトリル−コ−スチレン−コ−アクリレート）、ポリイミド、ポリアミドイミド、ポリエーテルイミド、ポリスルホン、ポリエーテルスルホン、ポリケトン、ポリエーテルケトン、ポリシロキサン、およびそれらの組み合わせから選択される、請求項１に記載の組成物。
【請求項３】
組成物が熱可塑性樹脂を含み、熱可塑性樹脂がポリ（アリーレンエーテル）を含む、請求項１に記載の組成物。
【請求項４】
組成物が熱硬化性樹脂を含み、熱硬化性樹脂が、エポキシ樹脂、不飽和ポリエステル樹脂、ポリイミド樹脂、ビスマレイミド樹脂、ビスマレイミドトリアジン樹脂、シアネートエステル樹脂、ビニル樹脂、ベンゾキサジン樹脂、ベンゾシクロブテン樹脂、アクリル樹脂、アルキド樹脂、フェノール−ホルムアルデヒド樹脂、ノボラック樹脂、レゾール樹脂、メラミン−ホルムアルデヒド樹脂、尿素−ホルムアルデヒド樹脂、ヒドロキシメチルフラン、イソシアネート、ジアリルフタレート、トリアリルシアヌレート、トリアリルイソシアヌレート、不飽和ポリエステルイミド、およびそれらの組み合わせから選択される、請求項１に記載の組成物。
【請求項５】
組成物が熱硬化性樹脂を含み、熱硬化性樹脂がエポキシ樹脂を含む、請求項１に記載の組成物。
【請求項６】
組成物が熱硬化性樹脂を含み、熱硬化性樹脂がトリアリルシアヌレートを含む、請求項１に記載の組成物。
【請求項７】
組成物が熱硬化性樹脂を含み、熱硬化性樹脂がトリアリルイソシアヌレートを含む、請求項１に記載の組成物。
【請求項８】
熱可塑性樹脂または熱硬化性樹脂および難燃剤の合計１００重量部当たり、約５０〜約９９重量部の熱可塑性樹脂または熱硬化性樹脂を含む、請求項１に記載の組成物。
【請求項９】
Ｍｄ＋がオニウムイオンである、請求項１に記載の組成物。
【請求項１０】
オニウムイオンが、アンモニウムカチオン、モノ−（Ｃ１−Ｃ１２）−ヒドロカルビルアンモニウムカチオン、ジ−（Ｃ１−Ｃ１２）−ヒドロカルビルアンモニウムカチオン、トリ−（Ｃ１−Ｃ１２）−ヒドロカルビルアンモニウムカチオン、テトラ−（Ｃ１−Ｃ１２）−ヒドロカルビルアンモニウムカチオン、ホスホニウムカチオン、モノ−（Ｃ１−Ｃ１２）−ヒドロカルビルホスホニウムカチオン、ジ−（Ｃ１−Ｃ１２）−ヒドロカルビルホスホニウムカチオン、トリ−（Ｃ１−Ｃ１２）−ヒドロカルビルホスホニウムカチオン、テトラ−（Ｃ１−Ｃ１２）−ヒドロカルビルホスホニウムカチオン、スルホニウムカチオン、モノ−（Ｃ１−Ｃ１２）−ヒドロカルビルスルホニウムカチオン、ジ−（Ｃ１−Ｃ１２）−ヒドロカルビルスルホニウムカチオン、トリ−（Ｃ１−Ｃ１２）−ヒドロカルビルスルホニウムカチオン、およびそれらの組み合わせから選択される、請求項９に記載の組成物。
【請求項１１】
Ｍｄ＋が、マグネシウム、カルシウム、アルミニウム、アンチモン、スズ、ゲルマニウム、チタン、亜鉛、鉄、ジルコニウム、セリウム、ビスマス、ストロンチウム、マンガン、リチウム、ナトリウム、カリウム、およびそれらの組み合わせから選択される、請求項１に記載の組成物。
【請求項１２】
Ｍｄ＋がＡｌ３＋である、請求項１に記載の組成物。
【請求項１３】
Ｒ１およびＲ２がそれぞれ独立してＣ１−Ｃ６アルキルである、請求項１に記載の組成物。
【請求項１４】
Ｒ１およびＲ２がそれぞれメチルまたはエチルである、請求項１に記載の組成物。
【請求項１５】
Ｍがアルミニウムであり、ｍおよびｎがそれぞれ０である、請求項１に記載の組成物。
【請求項１６】
リン塩がアルミニウムトリス（ジエチルホスフィネート）である、請求項１に記載の組成物。
【請求項１７】
リン塩およびホスフィン化合物の合計１００重量部当たり、約５〜約９５重量部のリン塩を含む、請求項１に記載の組成物。
【請求項１８】
ホスフィン化合物がトリヒドロカルビルホスフィンを含み、トリヒドロカルビルホスフィンが構造
【化２】
2009511665.tif 000056
（式中、Ｒ３〜Ｒ５はそれぞれ独立してＣ１−Ｃ１２ヒドロカルビルであり、ただし、トリヒドロカルビルホスフィンは少なくとも６個の炭素原子を有する）
を有する、請求項１に記載の組成物。
【請求項１９】
トリヒドロカルビルホスフィンが、トリフェニルホスフィン、アリルジフェニルホスフィン、ジアリルフェニルホスフィン、トリアリルホスフィン、およびそれらの組み合わせから選択される、請求項１８に記載の組成物。
【請求項２０】
ホスフィン化合物がトリヒドロカルビルホスフィンオキシドを含み、トリヒドロカルビルホスフィンオキシドが構造
【化３】
2009511665.tif 000057
（式中、Ｒ３〜Ｒ５はそれぞれ独立してＣ１−Ｃ１２ヒドロカルビルであり、ただし、トリヒドロカルビルホスフィンオキシドは少なくとも６個の炭素原子を有する）
を有する、請求項１に記載の組成物。
【請求項２１】
トリヒドロカルビルホスフィンオキシドが、トリフェニルホスフィン、アリルジフェニルホスフィンオキシド、ジアリルフェニルホスフィンオキシド、トリアリルホスフィンオキシド、およびそれらの組み合わせから選択される、請求項２０に記載の組成物。
【請求項２２】
リン塩およびホスフィン化合物の合計１００重量部当たり、約５〜約９５重量部のホスフィン化合物を含む、請求項１に記載の組成物。
【請求項２３】
熱可塑性樹脂または熱硬化性樹脂および難燃剤の合計１００重量部当たり、約１〜約５０重量部の難燃剤を含む、請求項１に記載の組成物。
【請求項２４】
（ａ）ポリ（アリーレンエーテル）、ポリ（アリーレンスルフィド）、ポリアミド、ポリスチレン、ポリオレフィン、ポリエステル、ポリカーボネート、ポリ（スチレン−コ−アクリロニトリル）、ポリ（アクリロニトリル−コ−ブタジエン−コ−スチレン）、ポリ（スチレン−コ−無水マレイン酸）、ポリ（アクリロニトリル−コ−スチレン−コ−アクリレート）、ポリイミド、ポリアミドイミド、ポリエーテルイミド、ポリスルホン、ポリエーテルスルホン、ポリケトン、ポリエーテルケトン、ポリシロキサン、およびそれらの組み合わせから選択される熱可塑性樹脂；および
（ｂ）（ｂ１）式
【化４】
2009511665.tif 000058
（式中、Ｍｄ＋はＡｌ３＋であり；Ｒ１およびＲ２はそれぞれ独立してＣ１−Ｃ６ヒドロ
カルビルであり；ｍおよびｎはそれぞれ独立して０である）
を有するリン塩；および
（ｂ２）構造
【化５】
2009511665.tif 000059
（式中、Ｒ３〜Ｒ５はそれぞれ独立してＣ３−Ｃ１２ヒドロカルビルである）
を有するトリヒドロカルビルホスフィンオキシド
を含む難燃剤
を含む組成物。
【請求項２５】
（ａ）ポリ（アリーレンエーテル）を含む熱可塑性樹脂；および
（ｂ）アルミニウムトリス（ジエチルホスフィネート）、並びにトリフェニルホスフィンオキシド、アリルジフェニルホスフィンオキシド、ジアリルフェニルホスフィンオキシド、トリアリルホスフィンオキシド、およびそれらの組み合わせから選択されるホスフィンオキシドを含む難燃剤
を含む組成物。
【請求項２６】
（ａ）エポキシ樹脂、不飽和ポリエステル樹脂、ポリイミド樹脂、ビスマレイミド樹脂、ビスマレイミドトリアジン樹脂、シアネートエステル樹脂、ビニル樹脂、ベンゾキサジン樹脂、ベンゾシクロブテン樹脂、アクリル樹脂、アルキド樹脂、フェノール−ホルムアルデヒド樹脂、ノボラック樹脂、レゾール樹脂、メラミン−ホルムアルデヒド樹脂、尿素−ホルムアルデヒド樹脂、ヒドロキシメチルフラン、イソシアネート、ジアリルフタレート、トリアリルシアヌレート、トリアリルイソシアヌレート、不飽和ポリエステルイミド、およびそれらの組み合わせから選択される熱硬化性樹脂；および
（ｂ）（ｂ１）式
【化６】
2009511665.tif 000060
（式中、Ｍｄ＋はＡｌ３＋であり；Ｒ１およびＲ２はそれぞれ独立してＣ１−Ｃ６ヒドロカルビルであり；ｍおよびｎはそれぞれ独立して０である）
を有するリン塩；および
（ｂ２）構造
【化７】
2009511665.tif 000061
（式中、Ｒ３〜Ｒ５はそれぞれ独立してＣ３−Ｃ１２ヒドロカルビルである）
を有するトリヒドロカルビルホスフィンオキシド
を含む難燃剤
を含む組成物。
【請求項２７】
（ａ）ビスフェノールＡエポキシ樹脂を含む熱硬化性樹脂；および
（ｂ）アルミニウムトリス（ジエチルホスフィネート）、並びにトリフェニルホスフィンオキシド、アリルジフェニルホスフィンオキシド、およびそれらの組み合わせから選択されるホスフィンオキシドを含む難燃剤
を含む組成物。
【請求項２８】
請求項１に記載の組成物を含む物品。
【請求項２９】
該組成物を含む少なくとも１つの層を有するフィルム、シート、成形品または複合材料を含む、請求項２８に記載の物品。
【請求項３０】
（ａ）熱可塑性樹脂または熱硬化性樹脂；および
（ｂ）（ｂ１）式
【化８】
2009511665.tif 000062
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および
（ｂ２）トリヒドロカルビルホスフィン、トリヒドロカルビルホスフィンオキシド、およびそれらの組み合わせから選択されるホスフィン化合物
を含む難燃剤
をブレンドして、均質なブレンドを形成することを含む、組成物の製造方法。
【発明の詳細な説明】
【背景技術】
【０００１】
プラスチック業界において、多くの物品は難燃性プラスチック組成物を必要とする。いくつかの場合では、これは本質的に難燃性のプラスチック、例えばハロゲン化ポリマーを用いることによって達成することができる。他の場合では、本質的に難燃性ではないプラスチックが必要とされ、難燃剤添加剤をプラスチック組成物へ加えなければならない。
【発明の開示】
【発明が解決しようとする課題】
【０００２】
しかしながら、多くのたいていの効果的な難燃剤添加剤は健康または環境的な理由のため一般に好まれないハロゲン化化合物である。さらに、非ハロゲン化難燃剤添加剤を用いるとき、望ましい難燃性を得るために高濃度で用いなければならず、これらの高濃度はプラスチック組成物の望ましい物理的性質をそこなう。従って、ハロゲンを含まず、低濃度で効果的な難燃剤組成物が求められている。
【課題を解決するための手段】
【０００３】
上記のおよび他の欠点は、式
【０００４】
【化１】
2009511665.tif 000003
【０００５】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；およびトリヒドロカルビルホスフィン、トリヒドロカルビルホスフィンオキシド、およびそれらの組み合わせから選択されるホスフィン化合物を含む難燃剤組成物によって軽減される。
【０００６】
他の態様は、（ａ）熱可塑性樹脂または熱硬化性樹脂；および
（ｂ）（ｂ１）式
【０００７】
【化２】
2009511665.tif 000004
【０００８】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および（ｂ２）トリヒドロカルビルホスフィン、トリヒドロカルビルホスフィンオキシド、およびそれらの組み合わせから選択されるホスフィン化合物を含む難燃剤を含む、難燃性プラスチック組成物である。
【０００９】
他の態様は、（ａ）官能化ポリ（アリーレンエーテル）樹脂；（ｂ）トリアリルシアヌレート、トリアリルイソシアヌレート、エポキシ樹脂、ビスマレイミド樹脂、ビスマレイミドトリアジン樹脂、およびそれらの組み合わせから選択される硬化性化合物；および（ｃ）（ｃ１）式
【００１０】
【化３】
2009511665.tif 000005
【００１１】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および（ｃ２）トリヒドロカルビルホスフィン、トリヒドロカルビルホスフィンオキシド、およびそれらの組み合わせから選択されるホスフィン化合物を含む難燃剤を含む、硬化性組成物である。
【００１２】
組成物の製造法、難燃性プラスチック組成物から製造される物品、並びに硬化された組成物および硬化性組成物から製造される物品を含む他の態様を以下に詳細に記載する。
【発明を実施するための最良の形態】
【００１３】
第１の態様は難燃剤組成物自体に関する。従って、１つの態様は、式
【００１４】
【化４】
2009511665.tif 000006
【００１５】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；およびトリヒドロカルビルホスフィン、トリヒドロカルビルホスフィンオキシド、およびそれらの組み合わせから選択されるホスフィン化合物を含む難燃剤組成物である。本発明はリン塩とホスフィン化合物の組み合わせが、個々の成分と比較して難燃性が改善される相乗的難燃効果を有することについて開示する。この利点を用いると、必要な難燃剤の総量を減じることができ、それによってプラスチック組成物の物理的性質を改善することができる。あるいは、その利点を用いると、難燃性化合物の許容されるレベルで以前に得られたよりも大きな難燃性（例えば、ＵＬ９４評価でのＶ−０）を得ることができる。難燃剤の組み合わせは広範囲のプラスチック組成物、例えば熱可塑性樹脂を含むものおよび熱硬化性樹脂を含むものと共に用いるのに適している。難燃剤組成物の１つの具体的な使用は、官能化ポリ（アリーレンエーテル）、およびトリアリルシアヌレート、トリアリルイソシアヌレート、エポキシ樹脂、ビスマレイミド樹脂、ビスマレイミドトリアジン樹脂等のような硬化性化合物を含む硬化性組成物への添加剤としてである。
【００１６】
難燃剤組成物に用いられるリン塩は、式
【００１７】
【化５】
2009511665.tif 000007
【００１８】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有する。ここで用いられるように、用語「ヒドロカルビル」は、それ自体、接頭語、接尾語、または別の用語の断片を問わず、炭素および水素のみを含む残基を指す。残基は、脂肪族または芳香族、直鎖、環式、二環式、分枝、飽和または不飽和でありうる。脂肪族、芳香族、直鎖、環式、二環式、分枝、飽和および不飽和炭化水素部分の組み合わせを含んでいてもよい。しかしながら、そのように指定したときでも、ヒドロカルビル残基は、置換残基の炭素および水素員にわたるかそれらの上にヘテロ原子を含んでいてもよい。従って、そのようなヘテロ原子を含むとして具体的に言及するとき、ヒドロカルビルまたはヒドロカルビレン残基はカルボニル基、アミノ基、ヒドロキシル基等を含んでいてもよく、あるいはヘテロ原子をヒドロカルビル残基の主鎖中に含んでいてもよい。
【００１９】
１つの態様では、Ｍｄ＋はオニウムイオンである。適したオニウムイオンは、例えば、アンモニウムカチオン（ＮＨ４＋）、モノ−（Ｃ１−Ｃ１２）−ヒドロカルビルアンモニウムカチオン、ジ−（Ｃ１−Ｃ１２）−ヒドロカルビルアンモニウムカチオン、トリ−（Ｃ１−Ｃ１２）−ヒドロカルビルアンモニウムカチオン、テトラ−（Ｃ１−Ｃ１２）−ヒドロカルビルアンモニウムカチオン、ホスホニウムカチオン（ＰＨ４＋）、モノ−（Ｃ１−Ｃ１２）−ヒドロカルビルホスホニウムカチオン、ジ−（Ｃ１−Ｃ１２）−ヒドロカルビルホスホニウムカチオン、トリ−（Ｃ１−Ｃ１２）−ヒドロカルビルホスホニウムカチオン、テトラ−（Ｃ１−Ｃ１２）−ヒドロカルビルホスホニウムカチオン、スルホニウムカチオン（ＳＨ３＋）、モノ−（Ｃ１−Ｃ１２）−ヒドロカルビルスルホニウムカチオン、ジ−（Ｃ１−Ｃ１２）−ヒドロカルビルスルホニウムカチオン、トリ−（Ｃ１−Ｃ１２）−ヒドロカルビルスルホニウムカチオン等、およびそれらの組み合わせである。
【００２０】
他の態様では、Ｍｄ＋は金属イオンである。適した金属イオンは、例えば、マグネシウム、カルシウム、アルミニウム、アンチモン、スズ、ゲルマニウム、チタン、亜鉛、鉄、ジルコニウム、セリウム、ビスマス、ストロンチウム、マンガン、リチウム、ナトリウム、カリウム等のイオンである。１つの態様では、Ｍｄ＋はＡｌ３＋である。
【００２１】
上記のリン塩構造について再び触れるが、１つの態様では、Ｒ１およびＲ２はそれぞれ独立してＣ１−Ｃ６アルキルである。他の態様では、Ｒ１およびＲ２はそれぞれメチルまたはエチルである。好ましい態様では、Ｍはアルミニウムであり、ｍおよびｎはそれぞれ０である。他の好ましい態様では、リン塩はアルミニウムトリス（ジエチルホスフィネート）を含む。
【００２２】
難燃剤組成物は、リン塩およびホスフィン化合物の合計１００部重量当たり、約５〜約９５重量部のリン塩を含む。この範囲内で、リン塩の量は少なくとも約１０重量部、または少なくとも約２０重量部である。またこの範囲内で、リン塩の量は約９０重量％以下、または約８０重量％以下である。
【００２３】
リン塩に加えて、難燃剤組成物は、トリヒドロカルビルホスフィン、トリヒドロカルビルホスフィンオキシド、およびそれらの組み合わせから選択されるホスフィン化合物を含む。ホスフィン化合物はトリヒドロカルビルホスフィンでもよい。トリヒドロカルビルホスフィンは構造
【００２４】
【化６】
2009511665.tif 000008
【００２５】
（式中、Ｒ３〜Ｒ５はそれぞれ独立してＣ１−Ｃ１２ヒドロカルビルであり、ただし、トリヒドロカルビルホスフィンは少なくとも６個の炭素原子を有する）
を有する。以下で論じるトリヒドロカルビルホスフィンおよびトリヒドロカルビルホスフィンオキシドにおいて、ヒドロカルビル置換基は、炭素および水素に加えて、ヒドロキシ置換基（例えば、ヒドロカルビル置換基は４−ヒドロキシフェニルでもよい）、またはエーテル酸素（例えば、ヒドロカルビル置換基は４−フェノキシフェニルでもよい）を含んでいてもよい。適したトリヒドロカルビルホスフィンは、例えば、トリフェニルホスフィン、アリルジフェニルホスフィン、ジアリルフェニルホスフィン、トリアリルホスフィン、ビス（１−ナフチル）（４−ヒドロキシフェニル）ホスフィン、ビス（４−ヒドロキシフェニル）（１−ナフチル）ホスフィン、トリス（４−ヒドロキシフェニル）ホスフィン、トリス（１−ナフチル）ホスフィン、トリス（２−ナフチル）ホスフィン、ビス（４−フェノキシフェニル）（４−ヒドロキシフェニル）ホスフィン、ビス（４−ヒドロキシフェニル）（４−フェノキシフェニル）ホスフィン、トリス（４−フェノキシフェニル）ホスフィン、ビス（２，４，５−トリメチルフェニル）（４−ヒドロキシフェニル）ホスフィン、ビス（４−ヒドロキシフェニル）（２，４，５−トリメチルフェニル）ホスフィン、トリス（２，４，５−トリメチルフェニル）ホスフィン、ビス（ｔ−ブチル）（４−ヒドロキシフェニル）ホスフィン、ビス（４−ヒドロキシフェニル）（ｔ−ブチル）ホスフィン、トリス（ｔ−ブチル）ホスフィン等、およびそれらの組み合わせである。
【００２６】
ホスフィン化合物はトリヒドロカルビルホスフィンオキシドでもよい。トリヒドロカルビルホスフィンオキシドは構造
【００２７】
【化７】
2009511665.tif 000009
【００２８】
（式中、Ｒ３〜Ｒ５はそれぞれ独立してＣ１−Ｃ１２ヒドロカルビルであり、だだし、トリヒドロカルビルホスフィンオキシドは少なくとも６個の炭素原子を有する）
を有しうる。適したトリヒドロカルビルホスフィンオキシドは、例えば、トリフェニルホスフィンオキシド、アリルジフェニルホスフィンオキシド、ジアリルフェニルホスフィンオキシド、トリアリルホスフィンオキシド、ビス（１−ナフチル）（４−ヒドロキシフェニル）ホスフィンオキシド、ビス（４−ヒドロキシフェニル）（１−ナフチル）ホスフィンオキシド、トリス（４−ヒドロキシフェニル）ホスフィンオキシド、トリス（１−ナフチル）ホスフィンオキシド、トリス（２−ナフチル）ホスフィンオキシド、ビス（４−フェノキシフェニル）（４−ヒドロキシフェニル）ホスフィンオキシド、ビス（４−ヒドロキシフェニル）（４−フェノキシフェニル）ホスフィンオキシド、トリス（４−フェノキシフェニル）ホスフィンオキシド、ビス（２，４，５−トリメチルフェニル）（４−ヒドロキシフェニル）ホスフィンオキシド、ビス（４−ヒドロキシフェニル）（２，４，５−トリメチルフェニル）ホスフィンオキシド、トリス（２，４，５−トリメチルフェニル）ホスフィンオキシド、ビス（ｔ−ブチル）（４−ヒドロキシフェニル）ホスフィンオキシド、ビス（４−ヒドロキシフェニル）（ｔ−ブチル）ホスフィンオキシド、トリス（ｔ−ブチル）ホスフィンオキシド等、およびそれらの組み合わせである。
【００２９】
難燃剤組成物は、リン塩およびホスフィン化合物の合計１００重量部当たり、約５〜約
９５重量部のホスフィン化合物を含む。この範囲内で、ホスフィン化合物の量は少なくとも約１０重量部、または少なくとも約２０重量部である。またこの範囲内で、ホスフィン化合物の量は約９０重量部以下、または約８０重量部以下である。
【００３０】
１つの態様は、式
【００３１】
【化８】
2009511665.tif 000010
【００３２】
（式中、Ｍｄ＋はＡｌ３＋であり；Ｒ１およびＲ２はそれぞれ独立してＣ１−Ｃ６ヒドロカルビルであり；ｍおよびｎはそれぞれ独立して０である）
を有するリン塩；および構造
【００３３】
【化９】
2009511665.tif 000011
【００３４】
（式中、Ｒ３〜Ｒ５はそれぞれ独立してＣ３−Ｃ１２ヒドロカルビルである）
を有するトリヒドロカルビルホスフィンオキシドを含む難燃剤組成物である。
１つの態様は、アルミニウムトリス（ジエチルホスフィネート）、並びにトリフェニルホスフィンオキシド、アリルジフェニルホスフィンオキシド、およびそれらの組み合わせから選択されるホスフィンオキシドを含む難燃剤組成物である。
【００３５】
１つの態様では、難燃剤組成物は、リン塩およびホスフィン化合物をブレンドすることによって製造しうる。しかしながら、これらの２つの成分はポリマー組成物へ加える前に予備ブレンドする必要はない。例えば、以下の実施例で示すように、難燃剤組み合わせの利点は、リン塩およびホスフィン化合物を別の成分としてポリマー組成物へ加え、その後、均質にブレンドすれば得られる。
【００３６】
難燃剤組成物は様々なポリマー組成物に難燃性を付与するのに有用である。従って、第２の態様は、（ａ）熱可塑性樹脂または熱硬化性樹脂；および（ｂ）（ｂ１）式
【００３７】
【化１０】
2009511665.tif 000012
【００３８】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および（ｂ２）トリヒドロカルビルホスフィン、トリヒドロカルビルホスフィンオキシド、およびそれらの組み合わせから選択されるホスフィン化合物を含む難燃剤を含む組成物に関する。熱可塑性樹脂および熱硬化性樹脂の組み合わせ（ブレンド）
を用いてもよい。本組成物に用いるのに適した熱可塑性樹脂は、例えば、ポリ（アリーレンエーテル）、ポリ（アリーレンスルフィド）、ポリアミド、ポリスチレン、例えばホモポリスチレンおよびゴム変性ポリスチレン（「耐衝撃性ポリスチレン」すなわち「ＨＩＰＳ」）、ポリオレフィン、例えばポリエチレンおよびポリプロピレン、ポリエステル、例えばポリアリーレート、ポリカーボネート、ポリ（スチレン−コ−アクリロニトリル）（「ＳＡＮ」）、ポリ（アクリロニトリル−コ−ブタジエン−コ−スチレン）（「ＡＢＳ」）、ポリ（スチレン−コ−無水マレイン酸）（「ＳＭＡ」）、ポリ（アクリロニトリル−コ−スチレン−コ−アクリレート（「ＡＳＡ」））、ポリイミド、ポリアミドイミド、ポリエーテルイミド、ポリスルホン、ポリエーテルスルホン、ポリケトン、ポリエーテルケトン、ポリシロキサン等、およびそれらの組み合わせである。これらの熱可塑性樹脂およびそれらの製法は本技術分野で公知である。上記熱可塑性樹脂の組み合わせ（ブレンド）は、例えば、ポリ（アリーレンエーテル）−ポリアミドブレンド、ポリ（アリーレンエーテル）−ポリスチレンブレンド、ポリ（アリーレンエーテル）−ポリオレフィンブレンド、ポリカーボネート−ポリエステルブレンド、ポリカーボネート−ＡＢＳブレンド、ポリカーボネート−ポリシロキサンブレンド、およびポリエーテルイミド−ポリシロキサンブレンドである。１つの態様では、熱可塑性樹脂はポリ（アリーレンエーテル）を含む。好ましいポリ（アリーレンエーテル）には、２，６−ジメチルフェノールのホモポリマー（すなわち、ポリ（２，６−ジメチル−１，４−フェニレンエーテル）、および２，６−ジメチルフェノールと２，３，６−トリメチルフェノールとのコポリマー（すなわち、ポリ（２，６−ジメチル−１，４−フェニレンエーテル−コ−２，３，６−トリメチル−１，４−フェニレンエーテル））が含まれる。
【００３９】
本組成物に用いるのに適した熱硬化性樹脂は、例えば、エポキシ樹脂、不飽和ポリエステル樹脂、ポリイミド樹脂、ビスマレイミド樹脂、ビスマレイミドトリアジン樹脂、シアネートエステル樹脂、ビニル樹脂、ベンゾキサジン樹脂、ベンゾシクロブテン樹脂、アクリル樹脂、アルキド樹脂、フェノール−ホルムアルデヒド樹脂、ノボラック樹脂、レゾール樹脂、メラミン−ホルムアルデヒド樹脂、尿素−ホルムアルデヒド樹脂、ヒドロキシメチルフラン、イソシアネート、ジアリルフタレート、トリアリルシアヌレート、トリアリルイソシアヌレート、不飽和ポリエステルイミド等、およびそれらの組み合わせである。１つの態様では、熱硬化性樹脂はエポキシ樹脂を含む。他の態様では、熱硬化性樹脂はトリアリルシアヌレートを含む。他の態様では、熱硬化性樹脂はトリアリルイソシアヌレートを含む。
【００４０】
特に適したエポキシ樹脂には、構造
【００４１】
【化１１】
2009511665.tif 000013
【００４２】
（式中、Ａは原子価ｎの有機または無機の基であり、Ｘは酸素または窒素であり、ｍは１または２であり、Ｘの原子価と一致し、ｎは１〜１０００、理想的には２〜８、最も好ましくは２〜４である）
で表されるものが含まれる。
【００４３】
適したエポキシ樹脂には、エピクロロヒドリンまたはエピブロモヒドリンとフェノール化合物との反応によって製造されるものが含まれる。適したフェノール化合物は、例えば、レゾルシノール、カテコール、ヒドロキノン、２，６−ジヒドロキシナフタレン、２，７−ジヒドロキシナフタレン、２−（ジフェニルホスホリル）ヒドロキノン、ビス（２，
６−ジメチルフェノール）、２，２´−ビフェノール、４，４−ビフェノール、２，２´，６，６´−テトラメチルビフェノール、２，２´，３，３´，６，６´−ヘキサメチルビフェノール、３，３´，５，５´−テトラブロモ−２，２´，６，６´−テトラメチルビフェノール、３，３´−ジブロモ−２，２´，６，６´−テトラメチルビフェノール、２，２´，６，６´−テトラメチル−３，３´，５，−ジブロモ−ビフェノール、４，４´−イソプロピリデンジフェノール（ビフェノールＡ）、４，４´−イソプロピリデンビス（２，６−ジブロモフェノール）（テトラブロモビスフェノールＡ）、４，４´−イソプロピリデンビス（２，６−ジメチルフェノール）（テトラメチルビスフェノールＡ）、４，４´−イソプロピリデンビス（２−メチルフェノール）、４，４´−イソプロピリデンビス（２−アリルフェノール）、４，４´−（１，３−フェニレンジイソプロピリデン）ビスフェノール（ビスフェノールＭ）、４，４´−イソプロピリデンビス（３−フェニルフェノール）、４，４´−（１，４−フェニレンジイソプロピリデン）ビスフェノール（ビスフェノールＰ）、４，４´−エチリデンジフェノール（ビスフェノールＥ）、４，４´−オキシジフェノール、４，４´−チオジフェノール、４，４´−チオビス（２，６−ジメチルフェノール）、４，４´−スルホニルジフェノール、４，４´−スルホニルビス（２，６−ジメチルフェノール）、４，４´−スルフィニルジフェノール、４，４´−（ヘキサフルオロイソプロピリデン）ビスフェノール（ビスフェノールＡＦ）、４，４´−（１−フェニルエチリデン）ビスフェノール（ビスフェノールＡＰ）、ビス（４−ヒドロキシフェニル）−２，２−ジクロロエチレン（ビスフェノールＣ）、ビス（４−ヒドロキシフェニル）メタン（ビスフェノール−Ｆ）、ビス（２，６−ジメチル−４−ヒドロキシフェニル）メタン、４，４´−（シクロペンチリデン）ジフェノール、４，４´−（シクロヘキシリデン）ジフェノール（ビスフェノール−Ｚ）、４，４´−（シクロドデシリデン）ジフェノール、４，４´−（ビシクロ［２．２．１］ヘプチリデン）ジフェノール、４，４´−（９Ｈ−フルオレン−９，９−ジイル）ジフェノール、３，３−ビス（４−ヒドロキシフェニル）イソベンゾフラン−１（３Ｈ）−オン、１−（４−ヒドロキシフェニル）−３，３−ジメチル−２，３−ジヒドロ−１Ｈ−インデン−５−オール、１−（４−ヒドロキシ−３，５−ジメチルフェニル）−１，３，３，４，６−ペンタメチル−２，３−ジヒドロ−１Ｈ−インデン−５−オール、３，３，３´，３´−テトラメチル−２，２´，３，３´−テトラヒドロ−１，１´−スピロビ［インデン］−５，６´−ジオール（スピロビインダン）、ジヒドロキシベンゾフェノン（ビスフェノールＫ）、トリス（４−ヒドロキシフェニル）メタン、トリス（４−ヒドロキシフェニル）エタン、トリス（４−ヒドロキシフェニル）プロパン、トリス（４−ヒドロキシフェニル）ブタン、トリス（３−メチル−４−ヒドロキシフェニル）メタン、トリス（３，５−ジメチル−４−ヒドロキシフェニル）メタン、テトラキス（４−ヒドロキシフェニル）エタン、テトラキス（３，５−ジメチル−４−ヒドロキシフェニル��エタン、ビス（４−ヒドロキシフェニル）フェニルホスフィンオキシド、ジシクロペンタジエニルビス（２，６−ジメチルフェノール）、ジシクロペンタジエニルビス（２−メチルフェノール）、ジシクロペンタジエニルビスフェノール等、およびそれらの混合物である。
【００４４】
他の適したエポキシ樹脂には、Ｎ−グリシジルフタルイミド、Ｎ−グリシジルテトラヒドロフタルイミド、フェニルグリシジルエーテル、ｐ−ブチルフェニルグリシジルエーテル、スチレンオキシド、ネオヘキセンオキシド、エチレングリコールジグリシジルエーテル、ポリエチレングリコールジグリシジルエーテル、プロピレングリコールジグリシジルエーテル、ポリプロピレングリコールジグリシジルエーテル、テトラメチレングリコールジグリシジルエーテル、ポリテトラメチレングリコールジグリシジルエーテル、ビスフェノールＡ−タイプエポキシ化合物、ビスフェノールＳ−タイプエポキシ化合物、レゾルシノールタイプエポキシ化合物、フェノールノボラックタイプエポキシ化合物、クレゾールノボラックタイプエポキシ化合物、アジピン酸ジグリシジルエステル、セバシン酸ジグリシジルエステル、フタル酸ジグリシジルエステル等、およびおよびそれらの混合物が含まれる。
【００４５】
エポキシ樹脂としてさらに適したものは、フェノール−ホルムアルデヒドノボラック、
アルキル置換フェノールホルムアルデヒド樹脂、例えばクレゾール−ホルムアルデヒドノボラック、ｔ−ブチルフェノール−ホルムアルデヒドノボラック、ｓｅｃ−ブチルフェノール−ホルムアルデヒドノボラック、ｔ−オクチルフェノール−ホルムアルデヒドノボラック、クミルフェノール−ホルムアルデヒドノボラック、デシルフェノール−ホルムアルデヒドノボラック等のグリシジルエーテルのようなフェノール樹脂のグリシジルエーテルである。他の有用なエポキシは、ブロモフェノール−ホルムアルデヒドノボラック、クロロフェノール−ホルムアルデヒドノボラック、フェノール−ビス（ヒドロキシメチル）ベンゼンノボラック、フェノール−ビス（ヒドロキシメチルビフェニル）ノボラック、フェノール−ヒドロキシベンズアルデヒドノボラック、フェノール−ジシクロペンタジエンノボラック、ナフトール−ホルムアルデヒドノボラック、ナフトール−ビス（ヒドロキシメチル）ベンゼンノボラック、ナフトール−ビス（ヒドロキシメチルビフェニル）ノボラック、ナフトール−ヒドロキシベンズアルデヒドノボラック、ナフトール−ジシクロペンタジエンノボラック等、およびそれらの混合物のグリシジルエーテルである。
【００４６】
エポキシ樹脂としてさらに適したものは多価脂肪族アルコールのポリグリシジルエーテルである。そのような多価アルコールの例は、１，４−ブタンジオール、１，６−ヘキサンジオール、ポリアルキレングリコール、グリセロール、トリメチロールプロパン、２，２−ビス（４−ヒドロキシ−シクロヘキシル）プロパンおよびペンタエリトリトールである。
【００４７】
エポキシ樹脂のための硬化剤には、アミン化合物、無水物、ベンゼンジオール化合物、ビスフェノール樹脂、多価フェノール樹脂、フェノール樹脂等が含まれる。
アミン化合物の例は脂肪族アミン化合物、例えばジエチレントリアミン（ＤＥＴＡ）、トリエチレンテトラアミン（ＴＥＴＡ）、テトラエチレンペンタアミン（ＴＥＰＡ）、ジエチルアミノプロピルアミン（ＤＥＡＰＡ）、メチレンジアミン、Ｎ−アミノエチルピラジン（ＡＥＰ）、ｍ−キシレンジアミン（ＭＸＤＡ）等；芳香族アミン化合物、例えばｍ−フェニレンジアミン（ＭＰＤＡ）、４，４´−ジアミノジフェニルメタン（ＭＤＡ）、ジアミノジフェニルスルホン（ＤＡＤＰＳ）、ジアミノジフェニルエーテル等；および第２もしくは第３アミン化合物、例えばフェニルメチルジメチルアミン（ＢＤＭＡ）、ジメチルアミノメチルフェノール（ＤＭＰ−１０）、トリス（ジメチルアミノメチル）フェノール（ＤＭＰ−３０）、ピペリジン、４，４´−ジアミノジシクロヘキシルメタン、１，４−ジアミノシクロヘキサン、２，６−ジアミノピリジン、ｍ−フェニレンジアミン、ｐ−フェニレンジアミン、４，４´−ジアミノジフェニルメタン、２，２´−ビス（４−アミノフェニル）プロパン、ベンジジン、４，４´−ジアミノジフェニルオキシド、４，４´−ジアミノジフェニルスルホン、ビス（４−アミノフェニル）フェニルホスフィンオキシド、ビス（４−アミノフェニル）メチルアミン、１，５−ジアミノナフタレン、ｍ−キシレンジアミン、ｐ−キシレンジアミン、ヘキサメチレンジアミン、６，６´−ジアミノ−２，２´−ピリジル、４，４´−ジアミノベンゾフェノン、４，４´−ジアミノアゾベンゼン、ビス（４−アミノフェニル）フェニルメタン、１，１−ビス（４−アミノフェニル）シクロヘキサン、１，１−ビス（４−アミノ−３−メチルフェニル）シクロヘキサン、２，５−ビス（ｍ−アミノフェニル）−１，３，４−オキサジアゾール、２，５−ビス（ｐ−アミノフェニル）−１，３，４−オキサジアゾール、２，５−ビス（ｍ−アミノフェニル）チアゾ（４，５−ｄ）チアゾール、５，５´−ジ（ｍ−アミノフェニル）−（２，２´）−ビス（１，３，４−オキサジアゾリル）、４，４´−ジアミノジフェニルエーテル、４，４´−ビス（ｐ−アミノフェニル）−２，２´−ジチアゾール、ｍ−ビス（４−ｐ−アミノフェニル−２−チアゾリル）ベンゼン、４，４´−ジアミノベンズアニリド、４，４´−ジアミノフェニルベンゾエート、Ｎ，Ｎ´−ビス（４−アミノベンジル）−ｐ−フェニレンジアミン、および４，４´−メチレンビス（２−クロロアニリン）；メラミン、２−アミノ−ｓ−トリアジン、２−アミノ−４−フェニル−ｓ−トリアジン、２−アミノ−４−フェニル−ｓ−トリアジン、２−アミノ−４，６−ジエチル−ｓ−トリアジン、２−アミノ−４，６−ジフェニル−ｓ−トリアジン、２−アミノ−４，６−ビス（ｐ−メトキシフェニル）−ｓ−トリアジン、２−アミノ−４−アニリノ−ｓ−トリアジン、
２−アミノ−４−フェノキシ−ｓ−トリアジン、２−アミノ−４−クロロ−ｓ−トリアジン、２−アミノ−４−アミノメチル−６−クロロ−ｓ−トリアジン、２−（ｐ−アミノフェニル）−４，６−ジクロロ−ｓ−トリアジン、２，４−ジアミノ−ｓ−トリアジン、２，４−ジアミノ−６−メチル−ｓ−トリアジン、２，４−ジアミノ−６−フェニル−ｓ−トリアジン、２，４−ジアミノ−６−ベンジル−ｓ−トリアジン、２，４−ジアミノ−６−（ｐ−アミノフェニル）−ｓ−トリアジン、２，４−ジアミノ−６−（ｍ−アミノフェニル）−ｓ−トリアジン、４−アミノ−６−フェニル−ｓ−トリアジン−２−オール、および６−アミノ−ｓ−トリアジン−２，４−ジオール等、並びにそれらの混合物である。
【００４８】
適したシアネートエステル樹脂には、構造
【００４９】
【化１２】
2009511665.tif 000014
【００５０】
（式中、Ａは原子価ｎの有機または無機の基であり；ｎは１〜１０００、理想的には２〜８、最も好ましくは２〜４である）
の化合物が含まれる。有用な適したシアネートエステルには、シアナトベンゼン、１，３，４−クミルシアナトベンゼン、ジシアナトベンゼン、２−ｔ−ブチルシアナトベンゼン、２，５−ジ−ｔ−ブチル−１，４−ジシアナトベンゼン、２，５−ジ−ｔ−ブチル−１，３−ジシアナトベンゼン、４−クロロ−１，３−ジシアナトベンゼン、１，３，５−トリシアナトベンゼン、４，４´−シアナトビフェニル、２，２´−ジシアナトビフェニル、２，４−ジメチル−１，３−ジシアナトベンゼン、テトラメチルジシアナトベンゼン、１，３−ジシアナトナフタレン、１，４−ジシアナトナフタレン、１，５−ジシアナトナフタレン、１，６−ジシアナトナフタレン、１，８−ジシアナトナフタレン、２，６−ジシアナトナフタレン、２，７−ジシアナトナフタレン、２，２−ビス（３，５−ジブロモ−４−シアナトフェニル）プロパン、１，３，６−トリシアナトナフタレン、２，２−ビス（４−シアナトフェニル）プロパン、ビス（４−シアナトフェニル）メタン、ビス（３−クロロ−４−シアナトフェニル）メタン、ビス（３，５−ジメチル−４−シアナトフェニル）メタン、１，３−ビス［４−シアナトフェニル−１−（１−メチルエチリデン）］ベンゼン、１，１，１−トリス（４−シアナトフェニル）エタン、１，４−ビス［４−シアナトフェニル−１−（１−メチルエチリデン）］ベンゼン等、およびそれらの混合物が含まれる。シアネートエステルはシアネートエステルプレポリマー、例えば、２，２−ビス（４−シアナトフェニル）プロパン、ビス（３，５−ジメチル−４−シアナトフェニル）メタン、１，３−ビス［４−シアナトフェニル−１−（１−メチルエチリデン）］ベンゼン、１，４−ビス［４−シアナトフェニル−１−（１−メチルエチリデン）］ベンゼン、ビス（４−シアナトフェニル）エーテル、ビス（ｐ−シアノフェノキシフェノキシ）ベンゼン、ジ（４−シアナトフェニル）ケトン、ビス（４−シアナトフェニル）チオエーテル、ビス（４−シアナトフェニル）スルホン、トリス（４−シアナトフェニル）ホスファイト、およびトリス（４−シアナトフェニル）ホスフェートのプレポリマーでもよい。米国特許第５，２１５，８６０号、第１０欄１９〜３８行に記載のような他のシアネートも有用である。
【００５１】
本発明で用いうるシアネートエステルプレポリマーは遊離シアネートエステル基を含み、それらは触媒の存在下または不在下でのシアネートエステル樹脂の部分硬化によって製造しうる。そのようなシアネートエステルプレポリマーの典型的な例は、スイスのロンザ社からＡｒｏＣｙ（登録商標）Ｂ−３０、Ｂ−５０、Ｍ−２０、ＰＴ−６０、ＰＴ−６０ＳおよびＣＴ−９０で販売されているビス（３，５−ジメチル−４−シアナトフェニル）メタンの部分反応生成物である。２つ以上の異なるシアネートエステルプレポリマーの混合物を用いてもよく、１種以上のシアネートエステルプレポリマーと１種以上のプレポリマーではないシアネートエステル含有化合物との混合物も同様に用いうる。有用なシアネートエステルには、スイスのロンザ社製造の物質、例えば、Ｂ−１０、Ｂ−３０、Ｍ−１
０、Ｍ−３０、ＰＴ−１５、ＰＴ−３０、ＰＴ−３０Ｓ、ＰＴ−６０、ＰＴ−６０Ｓ、ＣＴ−９０、ＢＡ−２３０Ｓ、Ｌ−１０、Ｆ−１０、ＲＴＸ−３９９、ＲＴＸ−３６６、およびＱｕａｔｒｅｘ−７１８７が含まれる。
【００５２】
金属塩触媒、例えば金属カルボキシレートを用いると、シアネートエステルの硬化速度を促進させることができる。触媒には、ナフテン酸マンガン、ナフテン酸亜鉛、ナフテン酸コバルト、ナフテン酸ニッケル、ナフテン酸セリウム、オクタン酸マンガン、オクタン酸亜鉛、オクタン酸コバルト、オクタン酸ニッケル、およびオクタン酸セリウム等が含まれる。
【００５３】
適したビスマレイミドには構造
【００５４】
【化１３】
2009511665.tif 000015
【００５５】
（式中、Ｍは原子価ｎの２〜４０の炭素原子を含む基であり、Ｚはそれぞれ独立して、水素、ハロゲンまたは芳香族もしくは脂肪族基であり、ｎは０〜１０である）
の化合物が含まれる。Ｍは、脂肪族、脂環式、芳香族または複素環式基でありうる。好ましい種類のビスイミドは、脂肪族または芳香族ジアミンから誘導される二官能性ビスマレイミドである。
【００５６】
不飽和イミドの具体例は、１，２−ビスマレイミドエタン、１，６−ビスマレイミドへキサン、１，３−ビスマレイミドベンゼン、１，４−ビスマレイミドベンゼン、２，４−ビスマレイミドトルエン、４，４´−ビスマレイミドジフェニルメタン、４，４´−ビスマレイミドジフェニルエーテル、３，３´−ビスマレイミドジフェニルスルホン、４，４´−ビスマレイミドジフェニルスルホン、４，４´−ビスマレイミドジシクロヘキシルメタン、３，５−ビス（４−マレイミドフェニル）ピリジン、２，６−ビスマレイミドピリジン、１，３−ビス（マレイミドメチル）シクロヘキサン、１，３−ビス（マレイミドメチル）ベンゼン、１，１−ビス（４−マレイミドフェニル）シクロヘキサン、１，３−ビス（ジクロロマレイミド）ベンゼン、４，４´−ビスシトラコンイミドジフェニルメタン、２，２−ビス（４−マレイミドフェニル）プロパン、１−フェニル−１，１−ビス（４−マレイミドフェニル）エタン、α，α−ビス（４−マレイミドフェニル）トルエン、３，５−ビスマレイミド−１，２，４−トリアゾール、Ｎ，Ｎ´−エチレンビスマレイミド、Ｎ，Ｎ´−ヘキサメチレンビスマレイミド、Ｎ，Ｎ´−ｍ−フェニレンビスマレイミド、Ｎ，Ｎ´−ｐ−フェニレンビスマレイミド、Ｎ，Ｎ´−４，４´−ジフェニルメタンビスマレイミド、Ｎ，Ｎ´−４，４´−ジフェニルエーテルビスマレイミド、Ｎ，Ｎ´−４，４´−ジフェニルスルホンビスマレイミド、Ｎ，Ｎ´−４，４´−ジシクロヘキシルメタンビスマレイミド、Ｎ，Ｎ´−α，α−４，４´−ジメチレンシクロヘキサンビスマレイミド、Ｎ，Ｎ´−ｍ−キシレンビスマレイミド、Ｎ，Ｎ´−４，４´−ジフェニルシクロヘキサンビスマレイミド、およびＮ，Ｎ´−メチレンビス（３−クロロ−ｐ−フェニレン）ビスマレイミド、米国特許第３，５６２，２２３号、第４，２１１，８６０号および第４，２１１，８６１号等に記載の各種マレイミド等、並びにそれらの混合物である。マレイミドは、例えば、米国特許第３，０１８，２９０号に記載なような本技術分野で公知の方法によって製造することができる。１つの態様では、マレイミド樹脂はＮ，Ｎ´−４，４´−ジフェニルメタンビスマレイミドである。
【００５７】
本組成物は、熱可塑性樹脂および／または熱硬化性樹脂および難燃剤の合計１００重量
部当たり、約５０〜約９９重量部の熱可塑性樹脂および／または熱硬化性樹脂を含む。この範囲内で、熱可塑性樹脂および／または熱硬化性樹脂の量は少なくとも約６０重量部または少なくとも約７０重量部である。またこの範囲内で、熱可塑性樹脂および／または熱硬化性樹脂の量は約９５重量部以下、または約９０重量部以下である。
【００５８】
本組成物は、熱可塑性樹脂または熱硬化性樹脂および難燃剤の合計１００重量部当たり、約１〜約５０重量部の難燃剤を含む。この範囲内で、難燃剤の量は少なくとも約５重量部または少なくとも約１０重量部である。またこの範囲内で、難燃剤の量は約４０重量部以下、または約３０重量部以下である。
【００５９】
１つの態様は、（ａ）ポリ（アリーレンエーテル）、ポリ（アリーレンスルフィド）、ポリアミド、ポリスチレン、ポリオレフィン、ポリエステル、ポリカーボネート、ポリ（スチレン−コ−アクリロニトリル）、ポリ（アクリロニトリル−コ−ブタジエン−コ−スチレン）、ポリ（スチレン−コ−無水マレイン酸）、ポリ（アクリロニトリル−コ−スチレン−コ−アクリレート）、ポリイミド、ポリアミドイミド、ポリエーテルイミド、ポリスルホン、ポリエーテルスルホン、ポリケトン、ポリエーテルケトン、ポリシロキサン、およびそれらの組み合わせから選択される熱可塑性樹脂；および（ｂ）（ｂ１）式
【００６０】
【化１４】
2009511665.tif 000016
【００６１】
（式中、Ｍｄ＋はＡｌ３＋であり；Ｒ１およびＲ２はそれぞれ独立してＣ１−Ｃ６ヒドロカルビルであり；ｍおよびｎはそれぞれ独立して０である）
を有するリン塩；および（ｂ２）構造
【００６２】
【化１５】
2009511665.tif 000017
【００６３】
（式中、Ｒ３〜Ｒ５はそれぞれ独立してＣ３−Ｃ１２ヒドロカルビルである）
を有するトリヒドロカルビルホスフィンオキシド
を含む難燃剤を含む組成物である。
【００６４】
１つの態様は、（ａ）ポリ（アリーレンエーテル）を含む熱可塑性樹脂；および（ｂ）アルミニウムトリス（ジエチルホスフィネート）、並びにトリフェニルホスフィンオキシド、アリルジフェニルホスフィンオキシド、ジアリルフェニルホスフィンオキシド、トリアリルホスフィンオキシド、およびそれらの組み合わせから選択されるホスフィンオキシドを含む難燃剤を含む組成物である。
【００６５】
１つの態様は、（ａ）エポキシ樹脂、不飽和ポリエステル樹脂、ポリイミド樹脂、ビスマレイミド樹脂、ビスマレイミドトリアジン樹脂、シアネートエステル樹脂、ビニル樹脂、ベンゾキサジン樹脂、ベンゾシクロブテン樹脂、アクリル樹脂、アルキド樹脂、フェノール−ホルムアルデヒド樹脂、ノボラック樹脂、レゾール樹脂、メラミン−ホルムアルデヒド樹脂、尿素−ホルムアルデヒド樹脂、ヒドロキシメチルフラン、イソシアネート、ジアリルフタレート、トリアリルシアヌレート、トリアリルイソシアヌレート、不飽和ポリエステルイミド、およびそれらの組み合わせから選択される熱硬化性樹脂；および（ｂ）（ｂ１）式
【００６６】
【化１６】
2009511665.tif 000018
【００６７】
（式中、Ｍｄ＋はＡｌ３＋であり；Ｒ１およびＲ２はそれぞれ独立してＣ１−Ｃ６ヒドロカルビルであり；ｍおよびｎはそれぞれ独立して０である）
を有するリン塩；および（ｂ２）構造
【００６８】
【化１７】
2009511665.tif 000019
【００６９】
（式中、Ｒ３〜Ｒ５はそれぞれ独立してＣ３−Ｃ１２ヒドロカルビルである）
を有するトリヒドロカルビルホスフィンオキシドを含む難燃剤を含む組成物である。
他の態様は、（ａ）ビスフェノールＡエポキシ樹脂を含む熱硬化性樹脂；および（ｂ）アルミニウムトリス（ジエチルホスフィネート）、並びにトリフェニルホスフィンオキシド、アリルジフェニルホスフィンオキシド、ジアリルフェニルホスフィンオキシド、トリアリルホスフィン、およびそれらの組み合わせから選択されるホスフィンオキシドを含む難燃剤を含む組成物である。
【００７０】
熱可塑性樹脂および／または熱硬化性樹脂、および難燃剤の他に、組成物は熱可塑性および熱硬化性組成物のための本技術分野で公知の１種以上の各種添加剤を含んでいてもよい。熱可塑性組成物のための適した添加剤は、例えば、可塑剤、耐衝撃性改良剤、充填材、強化材（円板形充填材および繊維充填材を含む）、離型剤、着色剤（顔料および染料を含む）、熱安定剤、光安定剤、酸化防止剤、定着剤、ドリップ抑制剤、粘着防止剤、帯電防止剤、発泡剤、およびそれらの組み合わせである。熱硬化性組成物のための適した添加剤は、例えば、耐衝撃性改良剤、低プロファイル剤、硬化剤、ハードナー、硬化抑制剤、充填材、強化材（円板形充填材および繊維充填材を含む）、離型剤、流れ調整剤、着色剤（顔料および染料を含む）、熱安定剤、光安定剤、酸化防止剤、定着剤、ドリップ抑制剤、粘着防止剤、帯電防止剤等、およびそれらの組み合わせである。
【００７１】
熱可塑性組成物および熱硬化性組成物をブレンドするための装置および技術は本技術分野で公知である。熱可塑性ブレンドの製造に適した装置は、例えば、二本ロール機、バンバリーミキサー、一軸スクリューおよび二軸スクリュー押出し機である。熱硬化性ブレンドの製造に適した装置は、例えば、適した溶媒または硬化性化合物にＰＰＥオリゴマ−を溶解するのに用いられる機械的攪拌を備えたフラスコまたはビーカーである。穏やかな熱を用いて溶解を容易にする。ガラス布を樹脂溶液に浸すことによるガラス布の被覆／含浸のためには、樹脂溶液を含む正方形または長方形のパンが用いられる。
【００７２】
本組成物は物品または物品の部品の製造に有用である。従って、１つの態様は、上記ポリマー組成物を含む物品である。組成物が熱硬化性樹脂を含むとき、物品は未硬化、部分硬化または完全硬化状態の組成物を含む。熱硬化性組成物から物品を製造する技術は、官能化ポリ（アリーレンエーテル）樹脂を含む硬化性組成物について以下に記す。熱可塑性組成物から物品を製造する技術は、例えば、フィルムおよびシート押出し、射出成形、ガスアシスト射出成形、押出し成形、圧縮成形および吹込成形である。物品は、組成物を含むフィルム、シート、成形品または少なくとも１つの層を有する複合材の形でありうる。
【００７３】
本発明はさらにポリマー組成物の製造法を含む。すなわち、１つの態様は、（ａ）熱可塑性樹脂または熱硬化性樹脂；および（ｂ）（ｂ１）式
【００７４】
【化１８】
2009511665.tif 000020
【００７５】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および（ｂ２）トリヒドロカルビルホスフィン、トリヒドロカルビルホスフィンオキシド、およびそれらの組み合わせから選択されるホスフィン化合物を含む難燃剤をブレンドして均質なブレンドを形成することを含む組成物の製造方法である。
【００７６】
この難燃剤は、重合可能な官能基を有するポリ（アリーレンエーテル）を含む硬化性組成物に特に有用である。従って、第３の態様は、（ａ）官能化ポリ（アリーレンエーテル）樹脂；（ｂ）トリアリルシアヌレート、トリアリルイソシアヌレート、エポキシ樹脂、ビスマレイミド樹脂、ビスマレイミドトリアジン樹脂、およびそれらの組み合わせから選択される硬化性化合物；および（ｃ）（ｃ１）式
【００７７】
【化１９】
2009511665.tif 000021
【００７８】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および（ｃ２）トリヒドロカルビルホスフィン、トリヒドロカルビルホスフィンオキシド、およびそれらの組み合わせから選択されるホスフィン化合物を含む難燃剤を含む硬化性組成物に関する。
【００７９】
硬化性組成物は官能化ポリ（アリーレンエーテル）を含む。官能化ポリ（アリーレンエーテル）は、封鎖ポリ（アリーレンエーテル）、ジ封鎖ポリ（アリーレンエーテル）の特定の種類、環官能化ポリ（アリーレンエーテル）、またはカルボン酸、グリシジルエーテル、ビニルエーテル、および無水物から選択される少なくとも１つの末端官能基を含むポリ（アリーレンエーテル）樹脂でもよい。
【００８０】
１つの態様では、官能化ポリ（アリーレンエーテル）は式
Ｑ（Ｊ−Ｋ）ｙ
［式中、Ｑは１価、２価または多価フェノールの残基であり；ｙは１〜１００、より詳しくは１、２、３、４、５または６であり；Ｊは式
【００８１】
【化２０】
2009511665.tif 000022
【００８２】
（式中、Ｒ６およびＲ８は、水素、ハロゲン、第１もしくは第２Ｃ１−Ｃ１２アルキル、Ｃ２−Ｃ１２アルケニル、Ｃ２−Ｃ１２アルキニル、Ｃ１−Ｃ１２アミノアルキル、Ｃ１−Ｃ１２ヒドロキシアルキル、フェニル、Ｃ１−Ｃ１２ハロアルキル、Ｃ１−Ｃ１２ヒドロカルビルオキシ、少なくとも２つの炭素原子がハロゲンおよび酸素原子を分離するＣ２−Ｃ１２ハロヒドロカルビルオキシ、等よりなる群からそれぞれ独立して選択され、；Ｒ７およびＲ９は、ハロゲン、第１もしくは第２Ｃ１−Ｃ１２アルキル、Ｃ２−Ｃ１２アルケニル、Ｃ２−Ｃ１２アルキニル、Ｃ１−Ｃ１２アミノアルキル、Ｃ１−Ｃ１２ヒドロキシアルキル、フェニル、Ｃ１−Ｃ１２ハロアルキル、Ｃ１−Ｃ１２ヒドロカルビルオキシ、少なくとも２つの炭素原子がハロゲンおよび酸素原子を分離するＣ２−Ｃ１２ハロヒドロカルビルオキシ、等よりなる群からそれぞれ独立して選択され、；ｍは１〜約２００である）
を有し；そしてＫは
【００８３】
【化２１】
2009511665.tif 000023
【００８４】
（式中、Ｒ１０は、Ｃ１−Ｃ１２アルキルであり；Ｒ１１〜Ｒ１３は、水素、Ｃ１−Ｃ１２アルキル、Ｃ２−Ｃ１２アルケニル、Ｃ６−Ｃ１８アリール、Ｃ７−Ｃ１８アルキル置換アリール、Ｃ７−Ｃ１８アリール置換アルキル、Ｃ２−Ｃ１２アルコキシカルボニル、Ｃ７−Ｃ１８アリールオキシカルボニル、Ｃ８−Ｃ１８アルキル置換アリールオキシカルボニル、Ｃ８−Ｃ１８アリール置換アルコキシカルボニル、ニトリル、ホルミル、カルボキシレート、イミデート、およびチオカルボキシレートよりなる群からそれぞれ独立して選択され；Ｒ１４〜Ｒ１８は、水素、ハロゲン、Ｃ１−Ｃ１２アルキル、ヒドロキシ、およびアミノよりなる群からそれぞれ独立して選択され；そしてＹは、
【００８５】
【化２２】
2009511665.tif 000024
【００８６】
（式中、Ｒ１９およびＲ２０は、水素およびＣ１−Ｃ１２アルキルよりなる群からそれぞれ独立して選択される）
よりなる群から選択される２価の基である）
よりなる群から選択される封鎖基である］
を有する封鎖ポリ（アリーレンエーテル）を含む。ここで用いるように、用語「ハロアルキル」は、部分および完全ハロゲン化アルキル基を含む、１つ以上のハロゲン原子で置換されたアルキル基を含む。
【００８７】
１つの態様では、Ｑは、多官能価フェノールを含むフェノールの残基であり、構造
【００８８】
【化２３】
2009511665.tif 000025
【００８９】
（式中、Ｒ６およびＲ８は、水素、ハロゲン、第１もしくは第２Ｃ１−Ｃ１２アルキル、Ｃ１−Ｃ１２アルケニル、Ｃ1−Ｃ１２アルキニル、Ｃ１−Ｃ１２アミノアルキル、Ｃ１−Ｃ１２ヒドロキシアルキル、Ｃ６−Ｃ１２アリール（フェニルを含む）、Ｃ１−Ｃ１２ハロアルキル、Ｃ１−Ｃ１２アミノアルキル、Ｃ１−Ｃ１２ヒドロカーボンオキシ、少なくとも２つの炭素原子がハロゲンおよび酸素原子を分離するＣ１−Ｃ１２ハロヒドロカーボンオキシ、等よりなる群からそれぞれ独立して選択され、；Ｒ７およびＲ９は、ハロゲン、第１もしくは第２Ｃ１−Ｃ１２アルキル、Ｃ１−Ｃ１２アルケニル、Ｃ1−Ｃ１２アルキニル、Ｃ１−Ｃ１２アミノアルキル、Ｃ１−Ｃ１２ヒドロキシアルキル、Ｃ６−Ｃ１２アリール（フェニルを含む）、Ｃ１−Ｃ１２ハロアルキル、Ｃ１−Ｃ１２アミノアルキル、Ｃ１−Ｃ１２ヒドロカーボンオキシ、少なくとも２つの炭素原子がハロゲンおよび酸素原子を分離するＣ１−Ｃ１２ハロヒドロカーボンオキシ、等よりなる群からそれぞれ独立して選択され、；Ｘは、水素、Ｃ1−Ｃ１８ヒドロカルビル、またはカルボン酸、アルデヒド、アルコール、アミノ基等のような置換基を含むＣ1−Ｃ１８ヒドロカルビルでもよく；Ｘはまた、硫黄、スルホニル、スルフリル、酸素、Ｃ1−Ｃ１２アルキリデン、または２価以上の原子価を有して様々なビスもしくはより高級なポリフェノールを生じる他のそのようなブリッジング基であり；ｙおよびｎはそれぞれ独立して１〜約１００、好ましくは１から３、より好ましくは約１〜２であり；好ましい態様ではｙ＝ｎである）
の基を含む。Ｑは１価フェノールの残基でもよい。Ｑはまたジフェノール、例えば２，２´，６，６´−テトラメチル−４，４´−ジフェノールの残基でもよい。Ｑはまたビスフェノール、例えば２，２−ビス（４−ヒドロキシフェニル）プロパン（「ビスフェノールＡ」または「ＢＰＡ」）の残基でもよい。
【００９０】
１つの態様では、封鎖ポリ（アリーレンエーテル）は、構造
【００９１】
【化２４】
2009511665.tif 000026
【００９２】
（式中、Ｒ６およびＲ８は、水素、ハロゲン、第１もしくは第２Ｃ１−Ｃ１２アルキル、
Ｃ１−Ｃ１２アルケニル、Ｃ1−Ｃ１２アルキニル、Ｃ１−Ｃ１２アミノアルキル、Ｃ１−Ｃ１２ヒドロキシアルキル、Ｃ６−Ｃ１２アリール（フェニルを含む）、Ｃ１−Ｃ１２ハロアルキル、Ｃ１−Ｃ１２アミノアルキル、Ｃ１−Ｃ１２ヒドロカーボンオキシ、少なくとも２つの炭素原子がハロゲンおよび酸素原子を分離するＣ１−Ｃ１２ハロヒドロカーボンオキシ、等よりなる群からそれぞれ独立して選択され、；Ｒ７およびＲ９は、ハロゲン、第１もしくは第２Ｃ１−Ｃ１２アルキル、Ｃ１−Ｃ１２アルケニル、Ｃ1−Ｃ１２アルキニル、Ｃ１−Ｃ１２アミノアルキル、Ｃ１−Ｃ１２ヒドロキシアルキル、Ｃ６−Ｃ１２アリール（フェニルを含む）、Ｃ１−Ｃ１２ハロアルキル、Ｃ１−Ｃ１２アミノアルキル、Ｃ１−Ｃ１２ヒドロカーボンオキシ、少なくとも２つの炭素原子がハロゲンおよび酸素原子を分離するＣ１−Ｃ１２ハロヒドロカーボンオキシ、等よりなる群からそれぞれ独立して選択される）
を有する少なくとも１つの１価フェノールの重合生成物から本質的になるポリ（アリーレンエーテル）を封鎖することによって製造される。適した１価フェノールには、Ｈａｙの米国特許第３，３０６，８７５号に記載のものが含まれ、非常に好ましい１価フェノールには２，６−ジメチルフェノールおよび２，３，６−トリメチルフェノールが含まれる。ポリ（アリーレンエーテル）は少なくとも２つの１価フェノール、例えば２，６ジメチルフェノールおよび２，３，６−トリメチルフェノールのコポリマーでもよい。
【００９３】
１つの態様では、封鎖ポリ（アリーレンエーテル）は、構造
【００９４】
【化２５】
2009511665.tif 000027
【００９５】
（式中、Ｒ１１〜Ｒ１３はそれぞれ独立して、水素、Ｃ１−Ｃ１８ヒドロカルビル、Ｃ２−Ｃ１８ヒドロカルビルオキシカルボニル、ニトリル、ホルミル、カルボキシレート、イミデート、チオカルボキシレート等であり；Ｒ９〜Ｒ１３はそれぞれ独立して、水素、ハロゲン、Ｃ１−Ｃ１２アルキル、ヒドロキシ、アミノ等よりなる群からそれぞれ独立して選択される）
を有する少なくとも１つの封鎖基を含む。非常に好ましい封鎖基には、アクリレート（Ｒ１１＝Ｒ１２＝Ｒ１３＝水素）およびメタクリレート（Ｒ１１＝メチル、Ｒ１２＝Ｒ１３＝水素）が含まれる。接頭語「（メト）アクリル−」は「アクリル」または「メタクリル」のいずれかを意味することは無論のことである。
【００９６】
１つの態様では、封鎖ポリ（アリーレンエーテル）は、Ｑが２価フェノールの残基であり、ｙが２である上記構造に相当する。例えば、封鎖ポリ（アリーレンエーテル）は、構造
【００９７】
【化２６】
2009511665.tif 000028
【００９８】
［式中、Ｑ２は、水素、ハロゲン、第１もしくは第２Ｃ１−Ｃ１２アルキル、Ｃ２−Ｃ１２アルケニル、Ｃ３−Ｃ１２アルケニルアルキル、Ｃ２−Ｃ１２アルキニル、Ｃ３−Ｃ１２アルキニルアルキル、Ｃ１−Ｃ１２アミノアルキル、Ｃ１−Ｃ１２ヒドロキシアルキル、フェニル、Ｃ１−Ｃ１２ハロアルキル、Ｃ１−Ｃ１２ヒドロカルビルオキシ、および少なくとも２つの炭素原子がハロゲンおよび酸素原子を分離するＣ２−Ｃ１２ハロヒドロカルビルオキシよりなる群からそれぞれ独立して選択され、；Ｑ１は、ハロゲン、第１もしくは第２Ｃ１−Ｃ１２アルキル、Ｃ２−Ｃ１２アルケニル、Ｃ３−Ｃ１２アルケニルアルキル、Ｃ２−Ｃ１２アルキニル、Ｃ３−Ｃ１２アルキニルアルキル、Ｃ１−Ｃ１２アミノアルキル、Ｃ１−Ｃ１２ヒドロキシアルキル、フェニル、Ｃ１−Ｃ１２ハロアルキル、Ｃ１−Ｃ１２ヒドロカルビルオキシ、および少なくとも２つの炭素原子がハロゲンおよび酸素原子を分離するＣ２−Ｃ１２ハロヒドロカルビルオキシよりなる群からそれぞれ独立して選択され、；Ｒ２１はそれぞれ独立して水素またはメチルであり；ｘはそれぞれ独立して１〜約１００であり；ｚは０または１であり；そしてＹは構造
【００９９】
【化２７】
2009511665.tif 000029
【０１００】
（式中、Ｒ２２、Ｒ２３およびＲ２４は、水素およびＣ１−Ｃ１２ヒドロカルビルからそれぞれ独立して選択される）
を有する］
を有するジ封鎖ポリ（アリーレンエーテル）を含んでいてもよい。
【０１０１】
封鎖ポリ（アリーレンエーテル）を製造する方法は特に限定されない。封鎖ポリ（アリーレンエーテル）は、未封鎖ポリ（アリーレンエーテル）と封鎖剤との反応によって形成しうる。封鎖剤には、フェノール基と反応する文献で公知の化合物が含まれる。そのような化合物には、例えば、無水物、酸塩化物、エポキシ、カーボネート、エステル、イソシアネート、シアネートエステル、またはアルキルハライド基を含む、モノマーおよびポリマーが含まれる。封鎖剤は有機化合物に限定されず、例えば、リンおよび硫黄ベースの封鎖剤も含まれる。封鎖剤の例は、例えば、無水酢酸、無水コハク酸、無水マレイン酸、無水サリチル酸、サリチレート単位を含むポリエステル、サリチル酸のホモポリエステル、無水アクリル酸、無水メタクリル酸、グリシジルアクリレート、グリシジルメタクリレート、塩化アセチル、塩化ベンゾイル、炭酸ジフェニル、例えば炭酸ジ（４−ニトロフェニル）、アクリロイルエステル、メタクリロイルエステル、アセチルエステル、フェニルイソシアネート、３−イソプロペニル−α，α−ジメチルフェニルイソシアネート、シアナトベンゼン、２，２−ビス（４−シアナトフェニル）プロパン）、３−（α−クロロメチル）スチレン、４−（α−クロロメチル）スチレン、臭化アリル等、カーボネートおよびそれらの置換誘導体、並びにそれらの混合物である。封鎖ポリ（アリーレンエーテル）を形成するこれらのおよび他の方法は、例えば、Ｈｏｌｏｃｈらの米国特許第３，３７５，２２８号；Ｇｏｏｓｓｅｎｓの第４，１４８，８４３号；Ｐｅｒｃｅｃらの第４，５６２，２４３号、第４，６６３，４０２号、第４，６６５，１３７号、および第５，０９１，４８０号；Ｎｅｌｉｓｓｅｎらの第５，０７１，９２２号、第５，０７９，２６８号、第５，３０４，６００号、および第５，３１０，８２０号；Ｖｉａｎｅｌｌｏらの第５，３３８，７９６号；Ｙｅａｇｅｒらの第６，６２７，７０４  Ｂ2号；Ｐｅｔｅｒｓらのヨーロッパ特許第２６１，５７４Ｂ１号に記載されている。
【０１０２】
封鎖触媒は未封鎖ポリ（アリーレンエーテル）と無水物との反応に用いてもよい。そのような化合物の例は、フェノールと上記封鎖剤との縮合を触媒しうる本技術分野で公知のものである。有用な物質は、例えば、水酸化ナトリウム、水酸化カリウム、テトラアルキルアンモニウム水酸化物等のような塩基性化合物水酸化物塩；第３アルキルアミン、例えばトリブチルアミン、トリエチルアミン、ジメチルベンジルアミン、ジメチルブチルアミ
ン等；第３混合アルキル−アリールアミンおよびそれらの置換誘導体、例えばＮ，Ｎ−ジメチルアニリン；複素環式アミン、例えばイミダゾール、ピリジン、およびそれらの置換誘導体、例えば２−メチルイミダゾール、２−ビニルイミダゾール、４−（ジメチルアミノ）ピリジン、４−（１−ピロリノ）ピリジン、４−（１−ピペリジノ）ピリジン、２−ビニルピリジン、３−ビニルピリジン、４−ビニルピリジン等を含めた塩基性化合物である。例えば、イソシアネートまたはシアネートエステルとフェノールの縮合を触媒することが知られているスズおよび亜鉛塩のような有機金属塩も有用である。
【０１０３】
他の態様では、官能化ポリ（アリーレンエーテル）は、式
【０１０４】
【化２８】
2009511665.tif 000030
【０１０５】
［式中、Ｌ１〜Ｌ４はそれぞれ独立して、水素、Ｃ１−Ｃ１２アルキル基、アルケニル基、またはアルキニル基であり；ここで、アルケニル基は
【０１０６】
【化２９】
2009511665.tif 000031
【０１０７】
（式中、Ｌ５〜Ｌ７はそれぞれ独立して水素またはメチルであり、ａは０、１、２、３または４である）
で表され；アルキニル基は
【０１０８】
【化３０】
2009511665.tif 000032
【０１０９】
（式中、Ｌ８は、水素、メチルまたはエチルであり、ｂは１、２、３または４である）
で表される］
の反復構造単位を含む環−官能化ポリ（アリーレンエーテル）を含み、ここで、環−官能化ポリ（アリーレンエーテル）中の合計Ｌ１〜Ｌ４置換基の約０．０２〜約２５モル％はアルケニルおよび／またはアルキニル基である。この範囲内において、好ましくは少なくとも約０．１モル％、より好ましくは少なくとも約０．５モル％はアルケニルおよび／またはアルキニル基である。またこの範囲内において、好ましくは約１５モル％以下、より好ましくは約１０モル％以下は、アルケニルおよび／またはアルキニル基である。この態様の環−官能化ポリ（アリーレンエーテル）は公知の方法で製造しうる。例えば、ポリ（２，６−ジメチル−１，４−フェニレンエーテル）のような非官能化ポリ（アリーレンエーテル）を、ｎ−ブチルリチウムのような試薬で金属化し、その後、臭化アリルのようなアルケニルハライドおよび／または臭化プロパギルのようなアルキニルハライドと反応させてもよい。環−官能化ポリ（アリーレンエーテル）樹脂を製造するこのおよび他の方法は、例えば、Ｋａｔａｙｏｓｅらの米国特許第４，９２３，９３２号に記載されている。
【０１１０】
他の態様では、環−官能化ポリ（アリーレンエーテル）は、ポリ（アリーレンエーテル）およびα，β−不飽和カルボニル化合物またはβ−ヒドロキシカルボニル化合物の溶融
反応生成物である。α，β−不飽和カルボニル化合物の例は、無水マレイン酸、無水シトラコン酸等である。β−ヒドロキシカルボニル化合物の例は、クエン酸等である。そのような官能化はポリ（アリーレンエーテル）を望ましいカルボニル化合物と約１９０〜約２９０℃の温度で溶融混合することによって一般に行われる。
【０１１１】
１つの態様では、官能化ポリ（アリーレンエーテル）樹脂はカルボン酸、グリシジルエーテル、ビニルエーテルおよび無水物から選択される少なくとも１つの末端官能基を含む。これらの特定の官能化ポリ（アリーレンエーテル）樹脂はエポキシ樹脂との組み合わせで特に有用である。末端カルボン酸基で置換されたポリ（アリーレンエーテル）樹脂の適した製造法は、例えば、Ｐｅｔｅｒｓらのヨーロッパ特許第２６１，５７４Ｂ１号に記載されている。グリシジルエーテル−官能化ポリ（アリーレンエーテル）樹脂およびそれらの製造法は、例えば、Ａｍａｇａｉらの米国特許第６，７９４，４８１号、Ｉｓｈｉｉらの米国特許第６，８３５，７８５号およびＴｏｋｉｗａらの米国特許出願公開第２００４／０２６５５９５Ａ１号に記載されている。ビニルエーテル−官能化ポリ（アリーレンエーテル）樹脂およびそれらの製造法は、例えば、ＦａｎのＵ．Ｓ．  Ｓｔａｔｕｔｏｒｙ
Ｉｎｖｅｎｔｉｏｎ  Ｒｅｇｉｓｔｒａｔｉｏｎ  Ｎｏ．Ｈ５２１に記載されている。無水物−官能化ポリ（アリーレンエーテル）樹脂およびそれらの製造法は、例えば、Ｐｅｔｅｒｓらのヨーロッパ特許第２６１，５７４Ｂ１号およびＯｈｎｏらの米国特許出願公開第２００４／０２５８８５２Ａ１号に記載されている。
【０１１２】
官能化ポリ（アリーレンエーテル）の分子量または固有粘度は特に限定されない。１つの態様では、官能化ポリ（アリーレンエーテル）樹脂のクロロホルム中、２５℃で測定した固有粘度は約０．０３〜約０．６ｄＬ／ｇである。この範囲内で、固有粘度は少なくとも約０．０６ｄＬ／ｇまたは少なくとも約０．１ｄＬ／ｇである。またこの範囲内で、固有粘度は約０．５ｄＬ／ｇ以下または約０．４ｄＬ／ｇ以下または約０．３ｄＬ／ｇ以下である。一般に、官能化ポリ（アリーレンエーテル）の固有粘度は相当する非官能化ポリ（アリーレンエーテル）の固有粘度から著しくは変化しない。具体的には、官能化ポリ（アリーレンエーテル）の固有粘度は一般に非官能化ポリ（アリーレンエーテル）の固有粘度の１０％以内である。異なる分子量および固有粘度を有する少なくとも２種の官能化ポリ（アリーレンエーテル）のブレンドを用いることも当然に考えられる。組成物は少なくとも２種の官能化ポリ（アリーレンエーテル）のブレンドを含んでいてもよい。そのようなブレンドは、個々に製造され、単離されたポリ（アリーレンエーテル）から製造しうる。あるいは、そのようなブレンドは、単一ポリ（アリーレンエーテル）と少なくとも２種の官能化剤との反応によって製造してもよい。例えばポリ（アリーレンエーテル）を２種の封鎖剤と反応させるか、あるいはポリ（アリーレンエーテル）を金属化し、２種の不飽和アルキル化剤と反応させてもよい。さらに別に、異なるモノマー組成および／または分子量を有する少なくとも２種のポリ（アリーレンエーテル）の混合物を単一官能化剤と反応させてもよい。
【０１１３】
１つの態様は、官能化ポリ（アリーレンエーテル）が封鎖ポリ（アリーレンエーテル）または環−官能化ポリ（アリーレンエーテル）であり；硬化性化合物が、トリアリルシアヌレート、トリアリルイソシアヌレート、ビスマレイミド樹脂、ビスマレイミドトリアジン樹脂、およびそれらの組み合わせから選択される、硬化性組成物である。
【０１１４】
硬化性組成物は、官能化ポリ（アリーレンエーテル）、硬化性化合物および難燃剤の合計１００重量部当たり、約５〜約８０重量部の官能化ポリ（アリーレンエーテル）を含みうる。この範囲内で、官能化ポリ（アリーレンエーテル）の量は少なくとも約１０重量部、または少なくとも約２０重量部である。またこの範囲内で、官能化ポリ（アリーレンエーテル）の量は約７０重量部以下、また約５０重量部以下である。
【０１１５】
硬化性組成物は、トリアリルシアヌレート、トリアリルイソシアヌレート、エポキシ樹脂、ビスマレイミド樹脂、ビスマレイミドトリアジン樹脂等、およびそれらの組み合わせから選択される硬化性化合物を含む。これらの硬化性化合物およびそれらの製造法は本技術分野で公知であり、多くの例を商業的に入手できる。硬化性組成物は、官能化ポリ（アリーレンエーテル）、硬化性化合物および難燃剤の合計１００重量部当たり、約２０〜約
９５重量部の硬化性化合物を含みうる。この範囲内で、硬化性化合物の量は少なくとも約３０重量部、または少なくとも約４０重量部である。またこの範囲内で、硬化性化合物の量は約９０重量部以下、また約８０重量部以下である。
【０１１６】
官能化ポリ（アリーレンエーテル）樹脂および硬化性化合物の他に、硬化性組成物は上記の難燃剤を含む。難燃剤は、官能化ポリ（アリーレンエーテル）、硬化性化合物および難燃剤の合計１００重量部当たり、約１〜約４０重量部の難燃剤を含みうる。この範囲内で、難燃剤の量は少なくとも約１０重量部、または少なくとも約１５重量部である。またこの範囲内で、難燃剤の量は約３０重量部以下である。
【０１１７】
１つの態様は、（ａ）封鎖ポリ（アリーレンエーテル）樹脂；（ｂ）トリアリルシアヌレート、トリアリルイソシアヌレート、ビスマレイミド樹脂、ビスマレイミドトリアジン樹脂、およびそれらの組み合わせから選択される硬化性組成物；および（ｃ）式
【０１１８】
【化３１】
2009511665.tif 000033
【０１１９】
（式中、Ｍｄ＋はＡｌ３＋であり；Ｒ１およびＲ２はそれぞれ独立してＣ１−Ｃ６ヒドロカルビルであり；ｍおよびｎはそれぞれ独立して０である）
を有するリン塩；および構造
【０１２０】
【化３２】
2009511665.tif 000034
【０１２１】
（式中、Ｒ３〜Ｒ５はそれぞれ独立してＣ３−Ｃ１２ヒドロカルビルである）
を有するトリヒドロカルビルホスフィンオキシドを含む難燃剤を含む硬化性組成物である。
【０１２２】
他の態様は、（メト）アクリレート封鎖ポリ（２，６−ジメチル−１，４−フェニレンエーテル）樹脂；（ｂ）トリアリルシアヌレート、トリアリルイソシアヌレート、またはそれらの組み合わせ；および（ｃ）アルミニウムトリス（ジエチルホスフィネート）、並びにトリフェニルホスフィンオキシド、アリルジフェニルホスフィンオキシド、ジアリルフェニルホスフィンオキシド、トリアリルホスフィンオキシド、およびそれらの組み合わせから選択されるホスフィンオキシドを含む難燃剤を含む硬化性組成物である。
【０１２３】
本発明は、硬化性組成物の硬化で得られる部分的におよび完全に硬化した組成物を含む。硬化は、熱硬化（硬化剤の添加または添加なしで）および光化学硬化を含む本技術分野で公知の方法によって行われる。本発明はまた、硬化性組成物から形成される物品を含む。そのような物品は、例えば、樹脂トランスファー成形；シート成形；バルク成形；引抜成形；反応射出成形（ＲＩＭ）を含む射出成形；大気圧成形（ＡＰＭ）；遠心および静止注入開放式金型注入成形を含む注入成形；湿式または乾式レイアップおよび噴霧レイアップを含む積層を含めた本技術分野で公知の熱硬化処理法を用いて形成することができ；そしてまたこれらの方法には、円筒接触圧成形を含む接触圧成形；圧縮成形；真空アシスツ樹脂トランスファー成形および化学的アシスト樹脂トランスファー成形；シーマンの複合材樹脂注入製造法（ＳＣＲＩＭＰ）；樹脂およびガラスの連続組み合わせの開放成形；および円筒フィラメント巻きを含むフィラメント巻きが含まれる。
【０１２４】
本発明はさらに、硬化性組成物の製造法を含む。従って、１つの態様は、（ａ）官能化ポリ（アリーレンエーテル）樹脂；（ｂ）トリアリルシアヌレート、トリアリルイソシアヌレート、エポキシ樹脂、ビスマレイミド樹脂、ビスマレイミドトリアジン樹脂、およびそれらの組み合わせから選択される硬化性組成物；および（ｃ）（ｃ１）式
【０１２５】
【化３３】
2009511665.tif 000035
【０１２６】
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および（ｃ２）トリヒドロカルビルホスフィン、トリヒドロカルビルホスフィンオキシド、およびそれらの組み合わせから選択されるホスフィン化合物を含む難燃剤をブレンドして均質なブレンドを形成することを含む、硬化性組成物の製造法である。
【０１２７】
本発明を次の実施例によってさらに説明するが、本発明はこれらの実施例によって限定されない。表中のＥｘ．およびＣ．Ｅｘ．は、それぞれ実施例および比較実施例を示す。
【実施例】
【０１２８】
実施例１−４、比較実施例１−７
これらの実施例および比較実施例は、本発明のリン塩およびホスフィン化合物の難燃剤相乗作用を説明するものである。全ての組成物は、デグサ社から得たトリアリルイソシアヌレート（「ＴＡＩＣ」）４７．５重量部；Ｂｒａａｔらの米国特許第６，３８４，１７６号の方法により製造した固有粘度０．１２ｄＬ／ｇのメタクリレート封鎖ポリ（２，６−ジメチル−１，４−フェニレンエーテル）（「ＭＡ−ＰＰＥ」）２７．２重量部；およびオーエンス−コーニング社から４９７−１４Ｃとして得た直径約１４μｍ、初期長さ約４ｍｍのガラス繊維２５．３重量部を含んでいた。試料は難燃剤の種類および量を変えた。比較実施例１は難燃剤を含んでいなかった。比較実施例２−４は、クラリアント社からＯＰ９３０として得たアルミニウムトリス（ジエチルホスフィネート）（「Ａｌ（ＯＰＥｔ２）３」）を次第に増やした量で含んでいた。比較実施例５−７は、シグマ−アルドリッチ社から得たアリルジフェニルホスフィンオキシド（「ＡＤＰＰＯ」）を次第に増やした量で含んでいた。実施例１−４は、アルミニウムトリス（ジエチルホスフィネート）およびアリルジフェニルホスフィンオキシドの両方を、量を変えて含んでいた。全てそろった配合は表１に示す。成分量は重量部（ｐｂｗ）で表した。
【０１２９】
硬化性組成物は、メタクリレート封鎖ポリ（アリーレンエーテル）、トリアリルイソシアヌレートおよびｔ−ブチルカテコールの混合物を、ポリ（アリーレンエーテル）が溶解するまで、９０〜９５℃で加熱することによって製造した。次に、アルミニウムトリス（ジエチルホスフィネート）およびアリルジフェニルホスフィンオキシドを加え、温度を９０〜９５℃に維持しながら混合した。次に、細断したトガラス繊維を加え、温度を９０〜９５℃に維持しながら混合した。最後に、過酸化物を加え、急いで混合した。硬化性組成物は、２５４ｍｍ×２５４ｍｍ×３．１７５ｍｍ（１０インチ×１０インチ×０．１２５インチ）の型へ移すことによって成形した。型は１００℃に予熱し、そして１００℃のオーブンに１５〜１８時間置いた。次に、温度を段階的に上げた：１１０℃で１時間、１２５℃で２時間、１５０℃で１時間、そして１７５℃で１０分間。オーブンのスイッチを切り、型を周囲温度に一晩冷却した。硬化したプラックを型から取り出し、ダイヤモンド刃を有するタイル切断のこぎりを用いて寸法１２７ｍｍ×１２．７ｍｍ×３．１７５ｍｍ（
５インチ×０．５インチ×０．１２５インチ）の試験物品に切断した。試験物品の難燃性はアンダーライターのラボラトリーＵＬ９４試験法に従って測定した。Ｖ−０の評価の場合、第１または第２燃焼からの個々の燃焼時間は１０秒を越えず；５試料の燃焼時間の合計は５０秒を越えず；そして試料の下に置いたコットンゲージ片を燃やす落下粒子は許されない。Ｖ−１の評価の場合、第１または第２燃焼からの個々の燃焼時間は３０秒を越えず；５試料の燃焼時間の合計は２５０秒を越えず；そして試料の下に置いたコットンゲージ片を燃やす落下粒子は許されない。Ｖ−２の評価の場合、第１または第２燃焼からの個々の燃焼時間は３０秒を越えず；５試料の燃焼時間の合計は２５０秒を越えず；そして試料の下に置いたコットンゲージ片を燃やす落下粒子は許容される。「消炎時間（秒）」とは、ＵＬ９４試験での試料当たりの平均（５試料の平均）消炎時間を秒の単位で表したものを指す。難燃性試験結果は表１に示す。結果は、リン酸塩およびホスフィン化合物が共に穏やかに有効な難燃剤であること、並びにリン酸塩およびホスフィン化合物の組み合わせが非常に有効な難燃剤であることを示している。例えば、比較実施例４（１１．１１ｐｂｗ  Ａｌ（ＯＰＥｔ２）３）、比較実施例７（１１．１１ｐｂｗ  ＡＤＰＰＯ）、および実施例１（各５．５６ｐｂｗ  Ａｌ（ＯＰＥｔ２）３およびＡＤＰＰＯ）はいずれも難燃剤の合計量が同じであるが、各消炎時間はそれぞれ４４．１、１０４．３および１３．２秒である。実施例２−４は、難燃剤組み合わせが、官能化ポリ（アリーレンエーテル）および硬化性化合物の合計１００重量部当たり合計約２３重量部の難燃剤で５秒程度の消炎時間の達成を可能にしていることをさらに示している。
表１
【０１３０】
【表１】
2009511665.tif 000036
【０１３１】
表１（続き）
【表２】
2009511665.tif 000037
【０１３２】
実施例５−１４、比較実施例８−１０
これらの実施例では、トリフェニルホスフィンオキシドをホスフィン化合物として用いるとき、先の実施例で証明された相乗効果がやはり得られることを示す。トリフェニルホスフィンオキシド（「ＴＰＰＯ」）はシグマ−アルドリッチ社から得た。組成物は上記のように製造し、成形し、そして試験した。配合および結果は表２に示す（比較実施例１−４の結果を繰り返す）。結果は、リン酸塩およびホスフィン化合物が共に穏やかに有効な難燃剤であること、並びにリン酸塩およびホスフィン化合物の組み合わせが非常に有効な難燃剤であることを示している。例えば、比較実施例４（１１．１１ｐｂｗ  Ａｌ（ＯＰＥｔ２）３）、比較実施例１０（１１．１１ｐｂｗ  ＴＰＰＯ）、および実施例６（各５
．５６ｐｂｗ  Ａｌ（ＯＰＥｔ２）３およびＴＰＰＯ）はいずれも難燃剤の合計量が同じであるが、各消炎時間はそれぞれ４４．１、９１．１および１８．６秒である。実施例８−１４は、難燃剤組み合わせが、官能化ポリ（アリーレンエーテル）および硬化性化合物の合計１００重量部当たり約１９重量部の少ない難燃剤で１０秒未満の消炎時間の達成を可能にしていることをさらに示している。
【０１３３】
表２
【表３】
2009511665.tif 000038
【０１３４】
表２（続き）
【表４】
2009511665.tif 000039
【０１３５】
表２（続き）
【表５】
2009511665.tif 000040
【０１３６】
実施例１５−５４、比較実施例１１−１７
これらの実施例では、硬化性組成物を用いるラミネートの製造を説明する。ラミネートは、ガラス布（１７．７８ｃｍ（７インチ））×１９．０５ｃｍ（７．５インチ））を樹脂および難燃剤のトルエン溶液で含浸することによって製造した。樹脂溶液を３０分間混合した後、樹脂溶液を６５℃に１５〜３０秒間加熱した。ガラス布の浸漬２回サイクル後、ガラス布を蒸発することによって一晩乾燥して、約５０重量％含浸された硬化性組成物（すなわち、「プレプレグ」）を得た。ラミネートは、いくつかのプレプレグを積み重ね、温度１５０〜１８０℃、圧力１３．３４キロニュートン（３０００ポンド）で４分間圧縮成形し、そしてホットプレス中で３分間冷却することによって製造した。各ラミネートの平均の厚さはマイクロメーターを用いて測定した。平均第１消炎時間および平均第２消炎時間はＵＬ９４に従って測定した。
【０１３７】
配合は表３に示す。先に記載した成分の他に、硬化性組成物は硬化開始剤２，５−ビス（ｔ−ブチルペルオキシ）−２，５−ジメチル−３−ヘキシンおよび硬化抑制剤ｔ−ブチ
ルカテコールを含んでいた。表３に示す燃焼試験結果は、難燃剤組成物が、官能化ポリ（アリーレンエーテル）および硬化性化合物の合計１００重量部当たり約２０重量部の少ない難燃剤で非常に望ましいＶ−０評価を堅実に達成することを可能にしていることを示している。難燃剤の量が増加するにつれて、より良好な消炎時間となる。さらに、よりすぐれた消炎時間はより高濃度の試料で期待される。
【０１３８】
表３
【表６】
2009511665.tif 000041
【０１３９】
表３（続き）
【表７】
2009511665.tif 000042
【０１４０】
表３（続き）
【表８】
2009511665.tif 000043
【０１４１】
表３（続き）
【表９】
2009511665.tif 000044
表３（続き）
【０１４２】
【表１０】
2009511665.tif 000045
表３（続き）
【０１４３】
【表１１】
2009511665.tif 000046
表３（続き）
【０１４４】
【表１２】
2009511665.tif 000047
表３（続き）
【０１４５】
【表１３】
2009511665.tif 000048
【０１４６】
誘電特性をいくつかのラミネートについて測定した。誘電率（Ｄｋ）および誘電正接（Ｄｆ）はＢａｋｅｒ−Ｊａｒｖｉｓ  Ｊ．，  Ｊａｎｅｚｉｃ  Ｍ．，  Ｒｉｄｄｌｅ  Ｂ．，  Ｈｏｌｌｏｗａｙ  Ｃ．，  Ｐａｕｌｔｅｒ  Ｎ．，  ａｎｄ  Ｂｌｅｎｄｅｌｌ  Ｊ．  ＮＩＳＴ  Ｔｅｃｈｎｉｃａｌ  Ｎｏｔｅ  １５２０，  Ｄｉｅｌｅｃｔｒｉｃ  ａｎｄ  Ｃｏｎｄｕｃｔｏｒ−Ｌｏｓｓ  Ｃｈａｒａｃｔｅｒｉｚａｔｉｏｎ  ａｎｄ  Ｍｅａｓｕｒｅｍｅｎｔｓ  ｏｎ  Ｅｌｅｃｔｒｏｎｉｃ  Ｐａｃｋａｇｉｎｇ  Ｍａｔｅｒｉａｌｓ（３．２．１節および３．２．２節），２００１に従って特定の周波数で測定した。結果は表４に示す。平均値は２つの独立した測定についての値である。結果は、難燃性の程度はラミネートの誘電性を変えないことを示している。
【０１４７】
表４
【表１４】
2009511665.tif 000049
【０１４８】
表４（続き）
【表１５】
2009511665.tif 000050
【０１４９】
表４（続き）
【表１６】
2009511665.tif 000051
【０１５０】
表４（続き）
【表１７】
2009511665.tif 000052
【０１５１】
表４（続き）
【表１８】
2009511665.tif 000053
【０１５２】
表４（続き）
【表１９】
2009511665.tif 000054
【０１５３】
好ましい態様を参考にして本発明を説明してきたが、本技術分野における当業者が本発明の範囲から逸脱することなく様々な変更および構成要素の同等の置換を行いうることは無論のことである。さらに、個々の状況または物質を、本発明の本質的な範囲から逸脱することなく本発明の教示に合うように様々に変更しうる。従って、本発明は、本発明を実施する上で最善の方法として記載された個々の態様に限定されるものではなく、請求の範囲に入る全ての態様を含む。
【０１５４】
記載された全ての範囲は終点を含み、終点は互いに組合せ可能である。
引用特許、引用特許出願および他の引例は参照することによって全て本明細書に組み入れられたものとする。
【０１５５】
本発明の説明（特に請求の範囲）における名詞は、特に断りがなかったり矛盾しなければ、単数および複数の両方を含むと解釈すべきである。さらに、ここにおける「第１」、
「第２」等の用語は、順序、量または重要性を示すものではなく、構成要素を互いに区別するために用いるものである。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
（ａ）熱可塑性樹脂または熱硬化性樹脂；および
（ｂ）（ｂ１）式
【化１】
2009511665.tif 000064
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および
（ｂ２）トリヒドロカルビルホスフィン、トリヒドロカルビルホスフィンオキシド、およびそれらの組み合わせから選択されるホスフィン化合物
を含む難燃剤
を含む組成物。
【請求項２】
組成物が熱可塑性樹脂を含み、熱可塑性樹脂が、ポリ（アリーレンエーテル）、ポリ（アリーレンスルフィド）、ポリアミド、ポリスチレン、ポリオレフィン、ポリエステル、ポリカーボネート、ポリ（スチレン−コ−アクリロニトリル）、ポリ（アクリロニトリル−コ−ブタジエン−コ−スチレン）、ポリ（スチレン−コ−無水マレイン酸）、ポリ（アクリロニトリル−コ−スチレン−コ−アクリレート）、ポリイミド、ポリアミドイミド、ポリエーテルイミド、ポリスルホン、ポリエーテルスルホン、ポリケトン、ポリエーテルケトン、ポリシロキサン、およびそれらの組み合わせから選択される、請求項１に記載の組成物。
【請求項３】
組成物が熱硬化性樹脂を含み、熱硬化性樹脂が、エポキシ樹脂、不飽和ポリエステル樹脂、ポリイミド樹脂、ビスマレイミド樹脂、ビスマレイミドトリアジン樹脂、シアネートエステル樹脂、ビニル樹脂、ベンゾキサジン樹脂、ベンゾシクロブテン樹脂、アクリル樹脂、アルキド樹脂、フェノール−ホルムアルデヒド樹脂、ノボラック樹脂、レゾール樹脂、メラミン−ホルムアルデヒド樹脂、尿素−ホルムアルデヒド樹脂、ヒドロキシメチルフラン、イソシアネート、ジアリルフタレート、トリアリルシアヌレート、トリアリルイソシアヌレート、不飽和ポリエステルイミド、およびそれらの組み合わせから選択される、請求項１に記載の組成物。
【請求項４】
リン塩がアルミニウムトリス（ジエチルホスフィネート）である、請求項１〜３のいずれか一項に記載の組成物。
【請求項５】
ホスフィン化合物がトリヒドロカルビルホスフィンオキシドを含み；トリヒドロカルビルホスフィンオキシドが、トリフェニルホスフィンオキシド、アリルジフェニルホスフィンオキシド、ジアリルフェニルホスフィンオキシド、トリアリルホスフィンオキシド、およびそれらの組み合わせから選択される、請求項１〜４のいずれか一項に記載の組成物。
【請求項６】
組成物が熱可塑性樹脂を含み、熱可塑性樹脂がポリ（アリーレンエーテル）を含み；そして
リン塩がアルミニウムトリス（ジエチルホスフィネート）を含み；ホスフィン化合物が、トリフェニルホスフィンオキシド、アリルジフェニルホスフィンオキシド、ジアリルフェニルホスフィンオキシド、トリアリルホスフィンオキシド、およびそれらの組み合わせから選択されるホスフィンオキシドを含む、請求項１に記載の組成物。
【請求項７】
請求項１に記載の組成物を含む物品。
【請求項８】
（ａ）熱可塑性樹脂または熱硬化性樹脂；および
（ｂ）（ｂ１）式
【化２】
2009511665.tif 000065
（式中、Ｍｄ＋は金属イオンまたはオニウムイオンであり；ｄはＭの種類およびその酸化状態により１、２、３または４であり；Ｒ１およびＲ２はそれぞれ独立してＣ１−Ｃ１８ヒドロカルビルであり；ｍおよびｎはそれぞれ独立して０または１である）
を有するリン塩；および
（ｂ２）トリヒドロカルビルホスフィン、トリヒドロカルビルホスフィンオキシド、およびそれらの組み合わせから選択されるホスフィン化合物
を含む難燃剤
をブレンドして均質なブレンドを形成することを含む、組成物の製造方法。
【国際調査報告】
2009511665.tif 000066
2009511665.tif 000067
2009511665.tif 000068